(57)【要約】【課題】熱硬化性樹脂組成物作製時におけるグアナミン化合物の有機溶剤に対する溶解性を向上させ、金属箔接着性、耐熱性、耐湿性、難燃性、金属付き耐熱性、比誘電率及び誘電正接の全てにおいてバランスのとれた熱硬化性樹脂組成物並びに、これを用いたプリプレグ、積層板及びプリント配線板を提供する。【解決手段】６−置換グアナミン化合物（ａ）、軟化点が１２０℃以下であるフェノール樹脂（ｂ）及び有機溶剤（ｃ）を含有し、均一溶液であるグアナミン化合物含有溶液（Ａ）及びグアナミン化合物含有溶液（Ａ）に熱硬化性樹脂（Ｂ）を配合してなる熱硬化性樹脂組成物並びにこれを用いたプリプレグ、積層板及びプリント配線板である。【選択図】なし【特許請求の範囲】
【請求項１】
下記一般式（Ｉ）に示す６−置換グアナミン化合物（ａ）、軟化点が１２０℃以下であるフェノール樹脂（ｂ）及び有機溶剤（ｃ）を含有し、均一溶液であることを特徴とするグアナミン化合物含有溶液。
【化１】
2008150575.tif 000007
（式中、Ｒ1はフェニル基、メチル基、ブチル基、アリル基、メトキシ基又はベンジルオキシ基を示す。）
【請求項２】
有機溶剤（ｃ）が窒素非含有有機溶剤である請求項１に記載のグアナミン化合物含有溶液。
【請求項３】
窒素非含有有機溶剤が、アルコール系有機溶剤（ｃ１）又はアルコール系有機溶剤（ｃ１）と、エーテル系有機溶剤（ｃ２）、ケトン系有機溶剤（ｃ３）及び芳香族系有機溶剤（ｃ４）のうちの少なくとも一種とを含む有機溶剤である請求項２に記載のグアナミン化合物含有溶液。
【請求項４】
窒素非含有有機溶剤が、プロピレングリコールモノメチルエーテル及び／又はメチルセロソルブと、メチルエチルケトン、メチルイソブチルケトン及びシクロヘキサノンのうちの少なくとも一種とを含む有機溶剤である請求項２に記載のグアナミン化合物含有溶液。
【請求項５】
請求項１〜４のいずれかに記載のグアナミン化合物含有溶液に、１分子中に少なくとも２個のＮ−置換マレイミド基を有するマレイミド化合物（ｄ）を加え、６−置換グアナミン化合物（ａ）と反応させて得られた均一溶液であることを特徴とするグアナミン反応物含有溶液。
【請求項６】
請求項１〜４のいずれかに記載のグアナミン化合物含有溶液（Ａ１）又は請求項５に記載のグアナミン反応物含有溶液（Ａ２）に、熱硬化性樹脂（Ｂ）を配合してなる熱硬化性樹脂組成物。
【請求項７】
請求項６に記載の熱硬化性樹脂組成物を、基材に含浸又は塗工した後、Ｂステージ化して得られたプリプレグ。
【請求項８】
請求項７に記載のプリプレグを積層成形して得られた積層板。
【請求項９】
プリプレグの少なくとも一方に金属箔を重ねた後、加熱加圧成形して得られた金属張積層板である請求項８に記載の積層板。
【請求項１０】
請求項８又は請求項９に記載の積層板を用い、配線加工して得られたプリント配線板。
【発明の詳細な説明】
【技術分野】
【０００１】
本発明は、有機溶剤への溶解性が良く、金属箔接着性、耐熱性、耐湿性、難燃性、金属付き耐熱性及び誘電特性（比誘電率、誘電正接）の全てにおいてバランスがとれ、電子部品等に好適に用いられる熱硬化性樹脂組成物を与えるグアナミン化合物含有溶液、熱硬化性樹脂組成物並びに、これを用いたプリプレグ、積層板及びプリント配線板に関する。
【背景技術】
【０００２】
熱硬化性樹脂は、その特有な架橋構造が高い耐熱性や寸法安定性を発現するため、電子部品等の高い信頼性を要求される分野において広く使われているが、特に銅張積層板や層間絶縁材料においては、近年の高密度化への要求から、微細配線形成のための高い銅箔接着性や、ドリル又は打ち抜きにより穴あけ等の加工をする際の加工性も必要とされる。また、近年の環境問題から、鉛フリーはんだによる電子部品の搭載やハロゲンフリーによる難燃化が要求され、そのため従来のものよりも高い耐熱性及び難燃性が必要とされる。さらに、製品の安全性や作業環境の向上化のため、毒性の低い成分のみで構成され、毒性ガス等が発生しない熱硬化性樹脂組成物が望まれている。
【０００３】
また、メラミン樹脂やグアナミン化合物は、接着性、難燃性、耐熱性に優れる熱硬化性樹脂であるが、有機溶剤への溶解性が不足し、毒性の高いＮ，Ｎ−ジメチルホルムアミド等の窒素含有有機溶剤を多量に使用しないと熱硬化性樹脂組成物の作製が困難であったり、また保存安定性が不足する問題がある。
【０００４】
メラミン樹脂やグアナミン化合物を使用した熱硬化性樹脂に関する多くの事例が知られている（例えば、特許文献１〜５参照）。
しかしながら、これらの熱硬化性樹脂はメラミン樹脂やグアナミン化合物をホルムアルデヒド等のアルデヒド類を用いて縮合させたものであり、有機溶剤への溶解性は改良されているものの、熱分解温度が低く、近年要求される鉛フリーはんだへの耐熱性や銅付き耐熱性が不足する。また微細な加工処理・配線形成において、銅箔接着性や可とう性、靭性が不足し、回路パターンが断線や剥離を生じたり、ドリルや打ち抜きにより穴あけ等の加工をする際にクラックが発生する等の不具合が生じる。
また、メチロール化グアナミン樹脂に関する事例が開示されているが（例えば、特許文献６参照）、これも上記と同様に耐熱性や接着性、加工性等の問題がある。
【０００５】
一方、臭素含有難燃剤に代わるハロゲンフリーの難燃剤として、リン化合物が提案されている。しかし、リン酸又はリン酸エステル等を用いる場合、ブリードや加水分解性、耐熱性及び電気的信頼性の低下等の問題から、その使用量が限られ十分な難燃性が得られない等の問題がある。また赤リンは、打撃衝撃による発火等の安全上の理由や耐電食性等の信頼性を著しく劣化させる等の問題がある。
【０００６】
【特許文献１】特公昭６２−４６５８４号公報
【特許文献２】特開平１０−６７９４２号公報
【特許文献３】特開２００１−１１６７２号公報
【特許文献４】特開平０２−２５８８２０号公報
【特許文献５】特開平０３−１４５４７６号公報
【特許文献６】特公昭６２−６１０５１号公報
【発明の開示】
【発明が解決しようとする課題】
【０００７】
本発明の目的は、こうした現状に鑑み、熱硬化性樹脂組成物作製時におけるグアナミン化合物の有機溶剤に対する溶解性を向上させ、金属箔接着性、耐熱性、耐湿性、難燃性、金属付き耐熱性、比誘電率及び誘電正接の全てにおいてバランスのとれた熱硬化性樹脂組成物並びにこれを用いたプリプレグ、積層板及びプリント配線板を提供することである。
【課題を解決するための手段】
【０００８】
本発明者らは、前記目的を達成するために鋭意研究を重ねた結果、有機溶剤中にグアナミン化合物と特定のフェノール樹脂を配合することにより均一に溶解した液が得られ、この溶液又はこれにＮ−置換マレイミド基を有するマレイミド化合物（ｄ）を加え、６−置換グアナミン化合物（ａ）と反応させて得られた均一溶液に、熱可塑性樹脂を配合した樹脂組成物が、積層板用熱硬化性樹脂組成物として有利に用いられることを見出した。
【０００９】
すなわち、本発明は、以下のグアナミン化合物含有溶液、熱硬化性樹脂組成物並びにプリプレグ、積層板及びプリント配線板を提供するものである。
１．下記一般式（Ｉ）に示す６−置換グアナミン化合物（ａ）、軟化点が１２０℃以下であるフェノール樹脂（ｂ）及び有機溶剤（ｃ）を含有し、均一溶液であることを特徴とするグアナミン化合物含有溶液。
【００１０】
【化１】
2008150575.tif 000002
（式中、Ｒ1はフェニル基、メチル基、ブチル基、アリル基、メトキシ基又はベンジルオキシ基を示す。）
【００１１】
２．有機溶剤（ｃ）が窒素非含有有機溶剤である上記１のグアナミン化合物含有溶液。
３．窒素非含有有機溶剤が、アルコール系有機溶剤（ｃ１）又はアルコール系有機溶剤（ｃ１）と、エーテル系有機溶剤（ｃ２）、ケトン系有機溶剤（ｃ３）及び芳香族系有機溶剤（ｃ４）のうちの少なくとも一種とを含む有機溶剤である上記２のグアナミン化合物含有溶液。
４．窒素非含有有機溶剤が、プロピレングリコールモノメチルエーテル及び／又はメチルセロソルブと、メチルエチルケトン、メチルイソブチルケトン及びシクロヘキサノンのうちの少なくとも一種とを含む有機溶剤である上記２のグアナミン化合物含有溶液。
５．上記１〜４のいずれかのグアナミン化合物含有溶液に、１分子中に少なくとも２個のＮ−置換マレイミド基を有するマレイミド化合物（ｄ）を加え、６−置換グアナミン化合物（ａ）と反応させて得られた均一溶液であることを特徴とするグアナミン反応物含有溶液。
【００１２】
６．上記１〜４のいずれかのグアナミン化合物含有溶液（Ａ１）又は上記５のグアナミン反応物含有溶液（Ａ２）に、熱硬化性樹脂（Ｂ）を配合してなる熱硬化性樹脂組成物。
７．上記６の熱硬化性樹脂組成物を、基材に含浸又は塗工した後、Ｂステージ化して得られたプリプレグ。
８．上記７のプリプレグを積層成形して得られた積層板。
９．プリプレグの少なくとも一方に金属箔を重ねた後、加熱加圧成形して得られた金属張積層板である上記８の積層板。
１０．上記８又は９の積層板を用い、配線加工して得られたプリント配線板。
【発明の効果】
【００１３】
本発明のグアナミン化合物含有溶液及びグアナミン反応物含有溶液は、金属箔接着性、耐熱性、耐湿性、難燃性、金属付き耐熱性、比誘電率及び誘電正接の全てにおいてバランスのとれた熱硬化性樹脂組成物を与える。
また、本発明のグアナミン化合物反応溶液及びグアナミン反応物含有溶液は、均一溶液であり、毒性の高いＮ，Ｎ−ジメチルホルムアミド等の窒素原子含有有機溶剤を用いることがなく、安全性や作業環境にも優れるものであることから、上記の優れた性能を有するプリプレグや積層板、プリント配線板などを有利に提供することができる。
【発明を実施するための最良の形態】
【００１４】
以下、本発明について詳細に説明する。
先ず、本発明のグアナミン化合物含有溶液（Ａ１）は、下記一般式（Ｉ）に示す６−置換グアナミン化合物（ａ）、軟化点が１２０℃以下であるフェノール樹脂（ｂ）及び有機溶剤（ｃ）を含有する均一溶液である。
【００１５】
【化２】
2008150575.tif 000003
（式中、Ｒ1はフェニル基、メチル基、アリル基、ブチル基、メトキシ基又はベンジルオキシ基を示す。）
【００１６】
一般式（Ｉ）に示す６−置換グアナミン化合物（ａ）としては、例えばベンゾグアナミン（２，４−ジアミノ−６−フェニル−ｓ−トリアジン）、アセトグアナミン（２，４−ジアミノ−６−メチル−ｓ−トリアジン）、２，４−ジアミノ−６−ビニル−ｓ−トリアジン等が挙げられ、これらの中で、反応の反応率が高く、より高耐熱性化できるベンゾグアナミン及び２，４−ジアミノ−６−ビニル−ｓ−トリアジンがより好ましく、安価である点からベンゾグアナミンが特に好ましい。
【００１７】
軟化点１２０℃以下であるフェノール樹脂（ｂ）は、例えば、フェノールノボラック樹脂、クレゾールノボラック樹脂、ビスフェノールノボラック樹脂、フェノールアラルキル樹脂、トリフェニルメタンフェノール樹脂、ビフェニレンフェノールアラルキル樹脂、ナフトールアラルキル樹脂等で軟化点１２０℃以下のものが挙げられる。
これらの中で、グアナミン化合物の溶解性が高く、誘電特性、耐熱性及び接着性からフェノールノボラック樹脂、クレゾールノボラック樹脂、フェノールアラルキル樹脂で軟化点１２０℃以下のものがより好ましく、より安価であり難燃性に優れる点からクレゾールノボラック樹脂で軟化点１２０℃以下のものが特に好ましい。
なお、（ｂ）成分は軟化点１２０℃以下であるフェノール樹脂であり、樹脂でないフェノール化合物、例えば安息香酸誘導体やビスフェノール類等を用いてもグアナミン化合物の均一溶液を得ることができない。
【００１８】
なお、本発明で規定する軟化点は環球法を用いて測定されるものである。具体的には、試料約５０ｇを乳鉢に入れ、細かく粉砕し、これを１００ｍｌのビーカーに移し、サンドバス上で溶融する。予め試料とほぼ同程度に加温しておいた肩付き環を金属製平板に置いて、直ちに溶融試料を環に注ぎ込み、室温（０〜３０℃）で３０〜４０分間放冷又は水で５分間冷却する。過剰の試料を除き、ガード、温度計を取り付け、環台を加熱浴に浸す。加熱開始後３分間を除き、昇温速度を３〜５℃／分で加熱する。試料が次第に軟化して落下し始め、底板に触れたときの温度計の示度を軟化点とする。
【００１９】
本発明のグアナミン化合物含有溶液(Ａ1) においては、有機溶剤（ｃ）として窒素非含有有機溶剤を用いることが好ましい。
即ち、従来はメラミン樹脂やグアナミン化合物の溶剤として、ジメチルホルムアミド、ジメチルアセトアミド、Ｎ−メチルピロリドン等の窒素原子含有有機溶剤が用いられていたが、このような窒素原子含有有機溶剤を併用することは、本発明の目的にそぐわないものであり、窒素非含有有機溶剤を使用することが好ましい。
本発明において用いられる窒素非含有有機溶剤としては、アルコール系有機溶剤（ｃ１）及び／又は、アルコール系有機溶剤（ｃ１）と、エーテル系有機溶剤（ｃ２）、ケトン系有機溶剤（ｃ３）及び芳香族系有機溶剤（ｃ４）のうちの少なくとも一種とを含むものであることが好ましい。
アルコール系有機溶剤（ｃ１）としては、エタノール、プロパノール、ブタノール、メチルセロソルブ、ブチルセロソルブ、プロピレングリコールモノメチルエーテルなどが挙げられ、これらの中で、溶解性や低毒性である点からブチルセロソルブ、プロピレングリコールモノメチルエーテルがより好ましく、揮発性が高くプリプレグの製造時に残溶剤として残りにくいプロピレングリコールモノメチルエーテルが特に好ましい。
本発明のグアナミン化合物含有溶液においては、アルコール系有機溶剤（ｃ１）の他に、任意に有機溶剤を使用することができ、かかる有機溶剤としてはエーテル系有機溶剤（ｃ２）、ケトン系有機溶剤（ｃ３）及び芳香族系有機溶剤（ｃ４）が使用できる。
エーテル系有機溶剤（ｃ２）としてテトラヒドロフラン等、ケトン系有機溶剤（ｃ３）として、アセトン、メチルエチルケトン、メチルイソブチルケトン、シクロヘキサノン等、芳香族系有機溶剤（ｃ４）として、トルエン、キシレン、メシチレン等が挙げられる。これらの有機溶剤は１種又は２種以上を混合して使用できる。
（ｃ２）〜（ｃ４）の有機溶剤中で、溶解性や低毒性である点から、メチルエチルケトン、メチルイソブチルケトン及びシクロヘキサノンが好ましく、また、副反応を抑制する点からメチルエチルケトン、メチルイソブチルケトン、シクロヘキサノン等のケトン系溶剤がより好ましく、揮発性が高くプリプレグの製造時に残溶剤として残りにくいメチルエチルケトンが特に好ましい。
【００２０】
グアナミン化合物含有溶液（Ａ１）における６−置換グアナミン化合物（ａ）とフェノール樹脂（ｂ）の使用量は、６−置換グアナミン化合物の−ＮＨ2基の当量と、フェノール樹脂のヒドロキシ基当量との当量比が次式：
０．５≦〔−ＮＨ2基の当量〕／〔ヒドロキシ基当量〕≦５．０
に示す範囲内となる量であることが望ましい。該当量比を５．０以下とすることにより、有機溶剤への溶解性が不足したり、ゲル化を起こすことがなく、０．５以上とすることにより熱硬化性樹脂の耐熱性が低下することがない。
また、有機溶剤（ｃ）の使用量は、（ａ）成分と（ｂ）成分の総和１００質量部に対し、１０〜１０００質量部とすることが好ましく、１００〜５００質量部とすることがより好ましく、２００〜５００質量部とすることが特に好ましい。溶解性の観点から（ｃ）成分の使用量を１０質量部以上とすることが好ましく、耐熱性の観点から１０００質量部以下とすることが好ましい。
グアナミン化合物含有溶液（Ａ１）は、軟化点が１２０℃以下であるフェノール樹脂（ｂ）を含有することにより、グアナミン化合物の有機溶剤に対する溶解性が向上し、均一溶液を得ることができ、金属箔接着性、耐熱性、耐湿性、難燃性、金属付き耐熱性、比誘電率及び誘電正接の全てにおいてバランスのとれた熱硬化性樹脂組成物が得られる。
均一溶液とするためには２０〜１３０℃に加熱することが好ましく、４０〜１００℃に加熱することがさらに好ましい。
【００２１】
グアナミン反応物含有溶液(Ａ２)は、グアナミン化合物含有溶液(Ａ１)に１分子中に少なくとも２個のＮ−置換マレイミド基を有するマレイミド化合物（ｄ）を加え、６−置換グアナミン化合物（ａ）と反応させて得られた均一溶液である。
この反応では、１分子中に少なくとも２個のＮ−置換マレイミド基を有するマレイミド化合物（ｄ）〔以下、Ｎ−置換マレイミド化合物（ｄ）とも云う〕に対し、６−置換グアナミン化合物（ａ）がＭｉｃｈａｅｌ付加することにより、Ｎ−置換マレイミド基を有するグアナミン化合物となるが、この溶液をグアナミン反応物含有溶液(Ａ２)と称する。
Ｎ−置換マレイミド化合物（ｄ）とグアナミン化合物の反応物は、熱硬化性樹脂との硬化反応性を有するものとなり、この反応物を熱硬化性樹脂に使用することにより、ビスマレイミド構造とグアナミン構造を有する、誘電特性、難燃性及び耐熱性に優れた熱硬化性樹脂が得られる。
Ｎ−置換マレイミド化合物（ｄ）としては、例えば、ビス（４−マレイミドフェニル）メタン、ビス（４−マレイミドフェニル）エーテル、ビス（４−マレイミドフェニル）スルホン、３，３−ジメチル−５，５−ジエチル−４，４−ジフェニルメタンビスマレイミド、４−メチル−１，３−フェニレンビスマレイミド、ｍ−フェニレンビスマレイミド、２，２−ビス（４−（４−マレイミドフェノキシ）フェニル）プロパン等が挙げられ、これらの中で、反応率が高く、より高耐熱性化できるビス（４−マレイミドフェニル）メタン、ｍ−フェニレンビスマレイミド及びビス（４−マレイミドフェニル）スルホンが好ましく、安価である点からｍ−フェニレンビスマレイミド及びビス（４−マレイミドフェニル）メタンがより好ましく、溶剤への溶解性の点からビス（４−マレイミドフェニル）メタンが特に好ましい。
【００２２】
反応温度は７０〜２００℃であることが好ましく、７０〜１６０℃であることがさらに好ましい。反応時間は０．５〜１０時間であることが好ましく、０．５〜６時間であることがさらに好ましい。反応に際しては、Ｎ−置換マレイミド化合物（ｄ）は、少量ずつ添加することが好ましい。
６−置換グアナミン化合物（ａ）とＮ−置換マレイミド化合物（ｄ）の使用量比は、６−置換グアナミン化合物の−ＮＨ2基の当量と、Ｎ−置換マレイミド化合物のＣ＝Ｃ基の当量の当量比が次式
０．１≦〔Ｃ＝Ｃ基当量の総和〕／〔−ＮＨ2基の当量〕≦１．２
に示す範囲内となる量であることが望ましい。該当量比を０．１以上とすることにより有機溶剤への溶解性が不足することがなく、１．２以下とすることにより熱硬化性樹脂の接着性、耐熱性が低下することがない。
また、この反応には、任意に反応触媒を使用することができる。反応触媒としては、トリエチルアミン、ピリジン、トリブチルアミン等のアミン類、メチルイミダゾール、フェニルイミダゾール等のイミダゾール類、トリフェニルホスフィン等のリン系触媒等が挙げられ、１種又は２種以上を混合して使用できる。
【００２３】
本発明の熱硬化性樹脂組成物は、上記のグアナミン化合物含有溶液（Ａ１）又はグアナミン反応物含有溶液（Ａ２）に、熱硬化性樹脂（Ｂ）を配合したものである。
熱硬化性樹脂（Ｂ）としては、エポキシ樹脂、キシレン樹脂、グアナミン樹脂、ジアリルフタレート樹脂、ビニルエステル樹脂、フェノール樹脂、不飽和ポリエステル樹脂、ポリイミド、ポリウレタン、マレイン樹脂、メラミン樹脂、ユリア樹脂等が挙げられるが、エポキシ樹脂が特に好ましい。
エポキシ樹脂としては、１分子中に２個以上のエポキシ基を有するエポキシ樹脂が好ましく、例えば、ビスフェノールＡ系、ビスフェノールＦ系、ビフェニル系、ノボラック系、多官能フェノール系、ナフタレン系、脂環式系及びアルコール系等のグリシジルエーテル、グリシジルアミン系並びにグリシジルエステル系等が挙げられ、１種又は２種以上を混合して使用することができる。
これらの中で、誘電特性、耐熱性、耐湿性及び金属箔接着性の点からビスフェノールＦ型エポキシ樹脂、ジシクロペンタジエン型エポキシ樹脂、ビスフェノールＡノボラック型エポキシ樹脂、ビフェニル型エポキシ樹脂、ビフェニルアラルキル型エポキシ樹脂、フェノールノボラック型エポキシ樹脂及びクレゾールノボラック型エポキシ樹脂等が好ましく、難燃性や成形加工性の点からビスフェノールＦ型エポキシ樹脂、ビフェニルアラルキル型エポキシ樹脂、ビフェニル型エポキシ樹脂、フェノールノボラック型エポキシ樹脂及びクレゾールノボラック型エポキシ樹脂がより好ましく、安価であることからフェノールノボラック型エポキシ樹脂及びビスフェノールＦ型エポキシ樹脂が特に好ましい。
【００２４】
エポキシ樹脂を使用する場合、熱硬化性樹脂組成物には、エポキシ樹脂の硬化剤及び硬化促進剤を使用することができる。
エポキシ樹脂の硬化剤としては、無水マレイン酸、無水マレイン酸共重合体等の酸無水物、ジシアノジアミド等のアミン化合物、フェノールノボラック、クレゾールノボラック、フェノールアラルキル樹脂等のフェノール化合物等が挙げられる。これらの中で、耐熱性、誘電特性が良好となるフェノールノボラック、クレゾールノボラック、フェノールアラルキル樹脂等のフェノール性化合物が好ましく、安価であり、難燃性や接着性が向上することからクレゾールノボラック型フェノール樹脂が特に好ましい。
エポキシ樹脂の硬化促進剤としては、イミダゾール類及びその誘導体、第三級アミン類及び第四級アンモニウム塩等が挙げられる。
【００２５】
熱硬化性樹脂組成物においては、グアナミン化合物含有溶液（Ａ１）又はグアナミン反応物含有溶液（Ａ２）〔以下併せてＡ成分という〕と熱硬化性樹脂（Ｂ）の合計量１００質量部中の含有量として、（Ａ）成分の含有量を１〜９９質量部とすることが好ましく、２０〜９９質量部とすることがより好ましく、２０〜９０質量部とすることが特に好ましい。（Ａ）成分の含有量を１質量部以上とすることにより難燃性や接着性、可とう性が不足することがなく、また９９質量部以下とすることにより耐熱性が低下することがない。
【００２６】
熱硬化性樹脂組成物には、塗工する際に、任意成分として、無機充填剤を含有させることができる。無機充填剤としては、シリカ、マイカ、タルク、ガラス短繊維又は微粉末及び中空ガラス、三酸化アンチモン、炭酸カルシウム、石英粉末、水酸化アルミニウム、水酸化マグネシウム等が挙げられ、これらの中で誘電特性、耐熱性、難燃性の点からシリカ、水酸化アルミニウム及び水酸化マグネシウムが好ましく、安価であることからシリカ及び水酸化アルミニウムがより好ましい。
無機充填剤の含有量は、（Ａ）成分と(Ｂ)成分の合計量１００質量部に対し、０〜３００質量部とすることが好ましく、２０〜２００質量部とすることがより好ましく、２０〜１５０質量部とすることが特に好ましい。無機充填剤の含有量を３００質量部以下とすることにより、成形性や接着性の低下を回避することができる。
【００２７】
さらに、熱硬化性樹脂組成物には、樹脂組成物として熱硬化性の性質を損なわない程度に、任意に公知の熱可塑性樹脂、エラストマー、難燃剤、有機充填剤等を含有させることができる。
熱可塑性樹脂としては、ポリテトラフルオロエチレン、ポリエチレン、ポリプロピレン、ポリスチレン、ポリフェニレンエーテル樹脂、フェノキシ樹脂、ポリカーボネート樹脂、ポリエステル樹脂、ポリアミド樹脂、ポリイミド樹脂、キシレン樹脂、石油樹脂、シリコーン樹脂等が挙げられる。
【００２８】
エラストマーとしては、ポリブタジエン、ポリアクリロニトリル、エポキシ変性ポリブタジエン、無水マレイン酸変性ポリブタジエン、フェノール変性ポリブタジエン、カルボキシ変性ポリアクリロニトリル等が挙げられる。
【００２９】
難燃剤としては、臭素や塩素を含有する含ハロゲン系難燃剤、トリフェニルホスフェート、トリクレジルホスフェート、トリスジクロロプロピルホスフェート、ホスファゼン、赤リン等のリン系難燃剤、三酸化アンチモン、水酸化アルミニウム、水酸化マグネシウム等の無機物の難燃剤等が挙げられる。これらの難燃剤の中で、非ハロゲン系難燃剤であるリン系難燃剤、無機物の難燃剤等が環境上から好ましい。また、リン系難燃剤と水酸化アルミニウムなどの無機物の難燃剤を併用して用いることが、安価であり、難燃性、耐熱性等の他特性との両立の点から特に好ましい。
有機充填剤としては、シリコーンパウダー、ポリテトラフルオロエチレン、ポリエチレン、ポリプロピレン、ポリスチレン、ポリフェニレンエーテル等の有機物粉末などが挙げられる。
【００３０】
また、熱硬化性樹脂組成物において希釈溶剤として有機溶剤を任意に使用することができる。該有機溶剤は特に制限されないが、例えば、アセトン、メチルエチルケトン、メチルイソブチルケトン、シクロヘキサノン等のケトン系溶剤、メチルセロソルブ等のアルコール系溶剤、テトラヒドロフランなどのエーテル系溶剤、トルエン、キシレン、メシチレン等の芳香族系溶剤及びジメチルホルムアミド、ジメチルアセトアミド、Ｎ−メチルピロリドン等の窒素含有溶剤が挙げられ、１種又は２種以上を混合して使用できる。
【００３１】
更にまた、熱硬化性樹脂組成物に対して任意に紫外線吸収剤、酸化防止剤、光重合開始剤、蛍光増白剤及び密着性向上剤等を使用することも可能であり、特に制限されないが、例えば、ベンゾトリアゾール系等の紫外線吸収剤、ヒンダードフェノール系やスチレン化フェノール等の酸化防止剤、ベンゾフェノン類、ベンジルケタール類、チオキサントン系等の光重合開始剤、スチルベン誘導体等の蛍光増白剤、尿素シランなどの尿素化合物、シランカップリング剤等の密着性向上剤等が挙げられる。
【００３２】
本発明のプリプレグは、本発明の熱硬化性樹脂組成物を、基材に含浸又は塗工した後、Ｂステージ化してなるものである。すなわち、本発明の熱硬化性樹脂組成物を、基材に含浸又は塗工した後、加熱等により半硬化（Ｂステージ化）させて本発明のプリプレグを製造する。以下、本発明のプリプレグについて詳述する。
【００３３】
本発明のプリプレグに用いられる基材には、各種の電気絶縁材料用積層板に用いられている周知のものが使用できる。その材質の例としては、Ｅガラス、Ｄガラス、Ｓガラス及びＱガラス等の無機物の繊維、ポリイミド、ポリエステル及びポリテトラフルオロエチレン等の有機物の繊維、並びにそれらの混合物等が挙げられる。これらの基材は、例えば、織布、不織布、ロービンク、チョップドストランドマット及びサーフェシングマット等の形状を有するが、材質及び形状は、目的とする成形物の用途や性能により選択され、必要により、単独又は２種類以上の材質及び形状を組み合わせることができる。
基材の厚さは、特に制限されないが、例えば、約０．０３〜０．５ｍｍのものを使用することができ、シランカップリング剤等で表面処理したもの又は機械的に開繊処理を施したものが、耐熱性や耐湿性、加工性の面から好適である。該基材に対する樹脂組成物の付着量が、乾燥後のプリプレグの樹脂含有率で、２０〜９０質量％となるように、基材に含浸又は塗工した後、通常、１００〜２００℃の温度で１〜３０分加熱乾燥し、半硬化（Ｂステージ化）させて、本発明のプリプレグを得ることができる。
【００３４】
本発明の積層板は、本発明のプリプレグを積層成形して得られるものである。すなわち、本発明のプリプレグを、例えば、１〜２０枚重ね、その片面又は両面に銅及びアルミニウム等の金属箔を配置した構成で積層成形したものである。成形条件は、例えば、電気絶縁材料用積層板及び多層板の手法が適用でき、例えば多段プレス、多段真空プレス、連続成形、オートクレーブ成形機等を使用し、温度１００〜２５０℃、圧力０．２〜１０ＭＰａ、加熱時間０．１〜５時間の範囲で成形することができる。また、本発明のプリプレグと内層用配線板とを組合せ、積層成形して、多層板を製造することもできる。
【００３５】
本発明のプリント配線板は、積層板表面に回路を形成して製造される。すなわち、本発明の積層板の導体層を通常のエッチング法によって配線加工し、前述のプリプレグを介して配線加工した積層板を複数積層し、加熱プレス加工することによって一括して多層化する。その後、ドリル加工またはレーザー加工によるスルーホールまたはブラインドビアホールの形成とめっきまたは導電性ペーストによる層間配線の形成を経て多層プリント配線板を製造することができる。
【実施例】
【００３６】
次に、下記の実施例により本発明を更に詳しく説明するが、これらの実施例は本発明を制限するものではない。
なお、以下の実施例で得られた銅張積層板は、以下の方法で性能を測定・評価した。
【００３７】
（１）銅箔接着性（銅箔ピール強度）の評価
銅張積層板を銅エッチング液に浸漬することにより、１ｃｍ幅の帯部分を残して銅箔を取り除いた評価基板を作製し、オートグラフ〔島津製作所（株）製ＡＧ−１００Ｃ〕を用いて帯部分のピール強度を測定した。
（２）ガラス転移温度（Ｔｇ）の測定
銅張積層板を銅エッチング液に浸漬することにより銅箔を取り除いた５ｍｍ角の評価基板を作製し、ＴＭＡ試験装置〔デュポン（株）製ＴＭＡ２９４０〕を用い、評価基板の熱膨張特性を観察することにより評価した。
【００３８】
（３）はんだ耐熱性の評価
銅張積層板を銅エッチング液に浸漬することにより銅箔を取り除いた５ｃｍ角の評価基板を作製し、プレッシャー・クッカー試験装置〔平山製作所（株）製〕を用いて、１２１℃、０．２ＭＰａの条件に４時間放置した後、温度２８８℃のはんだ浴に、評価基板を２０秒間浸漬した後、外観を観察することによりはんだ耐熱性を評価した。
（４）銅付き耐熱性（Ｔ−２８８）の評価
銅張積層板から５ｍｍ角の評価基板を作製し、ＴＭＡ試験装置〔デュポン（株）製ＴＭＡ２９４０〕を用い、２８８℃で評価基板の膨れが発生するまでの時間を測定することにより評価した。
【００３９】
（５）吸湿性（吸水率）の評価
銅張積層板を銅エッチング液に浸漬することにより銅箔を取り除いた評価基板を作製し、プレッシャー・クッカー試験装置〔平山製作所（株）製〕を用いて、１２１℃、０．２ＭＰａの条件に４時間放置した後、評価基板の吸水率を測定した。
（６）難燃性の評価
銅張積層板を銅エッチング液に浸漬することにより銅箔を取り除いた評価基板から、長さ１２７ｍｍ、幅１２．７ｍｍに切り出した評価基板を作製し、ＵＬ９４の試験法（Ｖ法）に準じて評価した。
（７）比誘電率及び誘電正接の測定
得られた銅張積層板を銅エッチング液に浸漬することにより銅箔を取り除いた評価基板を作製し、比誘電率測定装置（Ｈｅｗｌｌｅｔ・Ｐａｃｋｅｒｄ社製、ＨＰ４２９１Ｂ）を用いて、周波数１ＧＨｚでの比誘電率及び誘電正接を測定した。
【００４０】
実施例１：グアナミン化合物含有溶液（Ａ１−１）の製造
温度計、攪拌装置、還流冷却管付き水分定量器の付いた加熱及び冷却可能な容積２リットルの反応容器に、ベンゾグアナミン：３４４．０ｇ、フェノールノボラック樹脂〔大日本インキ化学工業（株）製、商品名：ＴＤ−２０９３、軟化点：１００℃〕：１４６．０ｇ、プロピレングリコールモノメチルエーテル：２１０．０ｇ及びメチルエチルケトン：２１０．０ｇを入れ、８０℃に昇温して均一に溶解したグアナミン化合物含有溶液（Ａ１−１）を得た。この溶液は室温まで放冷しても結晶は析出しなかった。
【００４１】
実施例２：グアナミン化合物含有溶液（Ａ１−２）の製造
温度計、攪拌装置、還流冷却管付き水分定量器の付いた加熱及び冷却可能な容積２リットルの反応容器に、ベンゾグアナミン：３４４．０ｇ、クレゾールノボラック樹脂〔大日本インキ化学工業（株）製、商品名：ＫＡ−１１６８、軟化点：１００℃〕：１４６．０ｇ、プロピレングリコールモノメチルエーテル：２１０．０ｇ及びメチルエチルケトン：２１０．０ｇを入れ、８０℃に昇温して均一に溶解したグアナミン化合物含有溶液（Ａ１−２）を得た。この溶液は室温まで放冷しても結晶は析出しなかった。
【００４２】
実施例３：グアナミン反応物含有溶液（Ａ２−１）の製造
温度計、攪拌装置、還流冷却管付き水分定量器の付いた加熱及び冷却可能な容積２リットルの反応容器に、ベンゾグアナミン：３４４．０ｇ、クレゾールノボラック樹脂〔大日本インキ化学工業（株）製、商品名：ＫＡ−１１６８、軟化点：１００℃〕：１４６．０ｇ、プロピレングリコールモノメチルエーテル：２１０．０ｇ及びメチルエチルケトン：２１０．０ｇを入れ、８０℃に昇温して均一に溶解した。次いで、ビス（４−マレイミドフェニル）メタン：３３０．０ｇを添加し、８０℃で８時間反応を行い、グアナミン化合物反応物含有溶液（Ａ２−１）を得た。
【００４３】
実施例４：グアナミン化合物含有溶液（Ａ１−３）の製造
温度計、攪拌装置、還流冷却管付き水分定量器の付いた加熱及び冷却可能な容積２リットルの反応容器に、ベンゾグアナミン：３４４．０ｇ、フェノールアラルキル樹脂〔明和化成（株）製、商品名：ＭＥＨ−７８００Ｈ、軟化点：８５℃〕：１４６．０ｇ、プロピレングリコールモノメチルエーテル：２１０．０ｇ及びメチルエチルケトン：２１０．０ｇを入れ、８０℃に昇温して均一に溶解したグアナミン化合物含有溶液（Ａ１−３）を得た。この溶液は室温まで放冷しても結晶は析出しなかった。
【００４４】
比較例１
温度計、攪拌装置、還流冷却管付き水分定量器の付いた加熱及び冷却可能な容積２リットルの反応容器に、ベンゾグアナミン：３４４．０ｇ、クレゾールノボラック樹脂〔大日本インキ化学工業（株）製、商品名：ＫＡ−１１６５、軟化点１２６℃〕：１４６．０ｇ、プロピレングリコールモノメチルエーテル：２１０．０ｇ及びメチルエチルケトン：２１０．０ｇを入れ、８０℃に昇温して均一に溶解した溶液を得たが、放冷し温度が下がるに従いベンゾグアナミンが析出し、均一に溶解したグアナミン化合物含有溶液が得られなかった。
【００４５】
比較例２
温度計、攪拌装置、還流冷却管付き水分定量器の付いた加熱及び冷却可能な容積２リットルの反応容器に、ベンゾグアナミン：３４４．０ｇ、クレゾールノボラック樹脂〔旭有機材工業（株）製、商品名：ＥＰ−６０５０Ｇ、軟化点１３７℃〕：１４６．０ｇ、プロピレングリコールモノメチルエーテル：２１０．０ｇ及びメチルエチルケトン：２１０．０ｇを入れ、８０℃に昇温して均一に溶解した溶液を得たが、放冷し温度が下がるに従いベンゾグアナミンが析出し、均一に溶解したグアナミン化合物含有溶液が得られなかった。
【００４６】
比較例３
温度計、攪拌装置、還流冷却管付き水分定量器の付いた加熱及び冷却可能な容積２リットルの反応容器に、ベンゾグアナミン：３４４．０ｇ、ビスフェノールＦ〔三井化学（株）製〕：１４６．０ｇ、プロピレングリコールモノメチルエーテル：２１０．０ｇ及びメチルエチルケトン：２１０．０ｇを入れ、８０℃に昇温して均一に溶解した溶液を得たが、放冷し温度が下がるに従いベンゾグアナミンが析出し、均一に溶解したグアナミン化合物含有溶液が得られなかった。
【００４７】
比較例４
温度計、攪拌装置、還流冷却管付き水分定量器の付いた加熱及び冷却可能な容積２リットルの反応容器に、ベンゾグアナミン：３４４．０ｇ、２，４−ジヒドロキシ安息香酸：１４６．０ｇ、プロピレングリコールモノメチルエーテル：２１０．０ｇ及びメチルエチルケトン：２１０．０ｇを入れ、８０℃に昇温して均一に溶解した溶液を得たが、放冷し温度が下がるに従いベンゾグアナミンが析出し、均一に溶解したグアナミン化合物含有溶液が得られなかった。
【００４８】
以上のように、実施例１〜４で得られたベンゾグアナミン（ａ）、軟化点が１２０℃以下であるフェノール樹脂（ｂ）及び有機溶剤（ｃ）を含有するグアナミン化合物含有溶液(Ａ１−１〜Ａ１−３)、或いは該グアナミン化合物含有溶液(Ａ１−２)にＮ−置換マレイミド化合物（ｄ）を添加して反応させたグアナミン反応物含有溶液(Ａ２−１)は、均一に溶解した溶液であり、電子部品等に用いられる熱硬化性樹脂組成物の製造に好適に用いられることが分かる。
これに対して比較例１〜４は、（ｂ）成分に軟化点が１２０℃を超えるフェノール樹脂を用いた場合であり、均一に溶解せず、電子部品等に用いられる熱硬化性樹脂組成物に使用するには適当でないことが分かる。
【００４９】
実施例５〜１２、比較例５〜８
実施例５〜１２では、（Ａ）成分のグアナミン化合物含有溶液として、実施例１〜２及び４で得られたグアナミン化合物含有溶液（Ａ１−１〜３）並びに実施例３で得られたグアナミン反応物含有溶液（Ａ２−１）を用い、（Ｂ）成分の熱硬化性樹脂として、フェノールノボラック型エポキシ樹脂（Ｂ−１：大日本インキ化学工業（株）製、商品名：エピクロンＮ−７７０）又はジシクロペンタジエン型エポキシ樹脂〔Ｂ−２：大日本インキ化学工業（株）製、商品名：ＨＰ−７２００Ｈ〕、エポキシ硬化剤としてクレゾールノボラック型フェノール樹脂〔大日本インキ化学工業（株）製、商品名：ＫＡ−１１６５〕、無機充填剤として溶融シリカ〔Ｃ−１：アドマテック（株）製、商品名：ＳＣ２０５０−ＫＣ〕及び水酸化アルミニウム〔Ｃ−２：昭和電工（株）製、商品名：ＨＰ−３６０、平均粒径２．７μｍ〕、また希釈溶剤としてメチルエチルケトン(ＭＥＫ)を使用して第１表及び第２表に示す配合割合（質量部）で混合して樹脂分７０質量％の均一なワニスを得た。
【００５０】
比較例５〜８では、グアナミン化合物含有溶液又はグアナミン反応物含有溶液に対応するものとして、ベンゾグアナミン、ベンゾグアナミンとホルムアルデヒドの縮合物〔日本触媒（株）製、商品名：ＦＰ−１００Ｂ〕又はヘキサメトキシメチロール化メラミン樹脂〔三井サイアナミッド（株）製、商品名：Ｃ−３００〕を用い、難燃剤としてトリフェニルホスフェート〔東京化成工業（株）製〕、また希釈溶剤としてメチルエチルケトン(ＭＥＫ)を使用して第３表に示す配合割合（質量部）で混合して樹脂分７０質量％の均一なワニスを得た。
【００５１】
次に、上記の熱硬化性樹脂組成物を厚さ０．２ｍｍのＥガラスクロスに含浸塗工し、１６０℃で１０分加熱乾燥して樹脂含有量５５質量％のプリプレグを得た。このプリプレグを４枚重ね、１８μｍの電解銅箔を上下に配置し、圧力２．４５ＭＰａ（２５ｋｇｆ／ｃｍ2）、温度１８５℃で９０分間プレスを行って、銅張積層板を得た。
このようにして得られた銅張積層板を用いて、銅箔接着性（銅箔ピール強度）、ガラス転移温度(Ｔｇ)、はんだ耐熱性、吸湿性（吸水率）、難燃性、比誘電率（１ＧＨｚ）及び誘電正接（１ＧＨｚ）について前記の方法で測定・評価した。評価結果を第１表〜第３表に示す。
【００５２】
【表１】
2008150575.tif 000004
【００５３】
【表２】
2008150575.tif 000005
【００５４】
【表３】
2008150575.tif 000006
【００５５】
第１表、第２表から明らかなように、本発明の実施例５〜１２の熱硬化性樹脂組成物では、ガラス転移温度(Ｔｇ)、銅箔ピール強度、耐熱性、耐湿性、難燃性、銅付き耐熱性（Ｔ−２８８）、比誘電率及び誘電正接の全てにバランスがとれている。
一方、第３表から明らかなように、比較例５〜８の熱硬化性樹脂組成物では、ガラス転移温度(Ｔｇ)、銅箔ピール強度、耐熱性、耐湿性、難燃性、銅付き耐熱性（Ｔ−２８８）、比誘電率及び誘電正接の全てにバランスがとれたものは無く、いずれかの特性に劣っている。
本発明のグアナミン化合物含有溶液およびグアナミン反応物含有溶液は溶解性に優れており、これにエポキシ樹脂等を配合した熱硬化性樹脂組成物を基材に含浸、又は塗工して得たプリプレグ、及び該プリプレグを積層成形することにより製造された積層板は、ガラス転移温度(Ｔｇ)、金属箔接着性、耐熱性、耐湿性、難燃性、金属付き耐熱性（Ｔ−２８８）、比誘電率及び誘電正接の全てにバランスがとれ、電子機器用プリント配線板などに有利に用いることができる。